(57)【要約】      （修正有）【課題】アベレージゴルファーの打撃時の飛び特性が優れると共に、ソフトで飛び感のある良好な打感を有するアマチュアユーザー向けのゴルフボールの提供。【解決手段】コア、中間層及びカバーを具備してなり、ボールの入射速度３５ｍ／ｓ，４５ｍ／ｓ，５５ｍ／ｓの反発係数（ＣＯＲ値）をそれぞれ（ＬＢＳ），（ＭＢＳ），（ＨＢＳ）、中間層被覆球体の入射速度３５ｍ／ｓ，４５ｍ／ｓ，５５ｍ／ｓの反発係数（ＣＯＲ値）をそれぞれ、（ＬＭＳ），（ＭＭＳ），（ＨＭＳ）とすると共に、コアに対して、初期荷重９８Ｎから終荷重１，２７５Ｎを負荷したときまでの圧縮変形量（ｍｍ）を（ＢＣ）とするとき、５．１０≦｛（ＬＢＳ）＋（ＭＢＳ）｝×（ＢＣ）≦：５．５０…（１）、５．１０≦｛（ＬＭＳ）＋（ＭＭＳ）｝×（ＢＣ）≦：５．５０…（２）〔但し、（ＬＢＳ）≧０．８２０及び（ＬＭＳ）≧０．８２０である。〕を満たすことを特徴とするゴルフボール。【選択図】なし【特許請求の範囲】
【請求項１】
コアと中間層とカバーとを具備するゴルフボールであって、該ゴルフボールの入射速度３５ｍ／ｓ，４５ｍ／ｓ，５５ｍ／ｓの反発係数（ＣＯＲ値）をそれぞれ（ＬＢＳ），（ＭＢＳ），（ＨＢＳ）とし、上記コアに上記中間層を被覆した球体（中間層被覆球体）の入射速度３５ｍ／ｓ，４５ｍ／ｓ，５５ｍ／ｓの反発係数（ＣＯＲ値）をそれぞれ、（ＬＭＳ），（ＭＭＳ），（ＨＭＳ）とすると共に、上記ゴルフボールに対して、初期荷重９８Ｎ（１０ｋｇｆ）から終荷重１，２７５Ｎ（１３０ｋｇｆ）を負荷したときまでの圧縮変形量（ｍｍ）を（ＢＣ）とするとき、下記式（１）及び式（２）、
５．１０≦｛（ＬＢＳ）＋（ＭＢＳ）｝×（ＢＣ）≦５．５０    …（１）
５．１０≦｛（ＬＭＳ）＋（ＭＭＳ）｝×（ＢＣ）≦５．５０    …（２）
〔但し、（ＬＢＳ）≧０．８２０及び（ＬＭＳ）≧０．８２０である。〕
を満たすことを特徴とするゴルフボール。
【請求項２】
上記コアの入射速度３５ｍ／ｓの反発係数（ＣＯＲ値）を（ＬＣＳ）とするとき、
（ＬＣＳ）≦０．８１５
である請求項１記載のゴルフボール。
【請求項３】
上記コアの入射速度４５ｍ／ｓの反発係数（ＣＯＲ値）を（ＭＣＳ）とするとき、
（ＭＣＳ）≦０．７５６
である請求項１又は２記載のゴルフボール。
【請求項４】
上記ゴルフボールの反発係数において、下記式（３）、
５．９０≦｛（ＭＢＳ）＋（ＨＢＳ）｝／（ＬＢＳ）×（ＢＣ）≦６．５０  …（３）
を満たす請求項１〜３のいずれか１項記載のゴルフボール。
【請求項５】
上記中間層被覆球体の反発係数において、下記式（４）、
５．８５≦｛（ＭＭＳ）＋（ＨＭＳ）｝／（ＬＭＳ）×（ＢＣ）≦６．５０  …（４）
を満たす請求項１〜４のいずれか１項記載のゴルフボール。
【請求項６】
上記コアの中心と表面との硬度差が、ショアＣ硬度で２０以上である請求項１〜５のいずれか１項記載のゴルフボール。
【請求項７】
下記の表面硬度の関係式、
カバー表面のショアＤ硬度＞中間層表面のショアＤ硬度＞コア中心のショアＤ硬度
を満たす請求項１〜６のいずれか１項記載のゴルフボール。
【請求項８】
上記コアと上記中間層との間には、包囲層が含まれるものであり、ゴルフボールの構造が、コア、包囲層、中間層及びカバーを具備する４層以上からなる請求項１〜７のいずれか１項記載のゴルフボール。
【請求項９】
下記の表面硬度の関係式、
カバー表面のショアＤ硬度＞中間層表面のショアＤ硬度＞包囲層表面のショアＤ硬度＞コア中心のショアＤ硬度
を満たす請求項８記載のゴルフボール。
【請求項１０】
上記ゴルフボール及び中間層被覆球体の反発係数において、
（ＭＢＳ）≧０．７８０、及び
（ＭＭＳ）≧０．７７５
である請求項１〜９のいずれか１項記載のゴルフボール。
【請求項１１】
上記コアの反発係数において、下記式（５）、
５．００≦｛（ＭＣＳ）＋（ＬＣＳ）｝×（ＢＣ）≦５．３５      …（５）
を満たす請求項３〜１０のいずれか１項記載のゴルフボール。
【請求項１２】
上記コアの反発係数において、下記式（６）、
５．７０≦｛（ＭＣＳ）＋（ＨＣＳ）｝／（ＬＣＳ）×（ＢＣ）≦６．１０  …（６）
を満たす請求項３〜１１のいずれか１項記載のゴルフボール。
【発明の詳細な説明】
【技術分野】
【０００１】
本発明は、コア、中間層及びカバーを具備するゴルフボールであって、ヘッドスピードの速くないアマチュアユーザー向けのゴルフボールに関する。
【背景技術】
【０００２】
アマチュアゴルファー向けのゴルフボールの市場において、従来から、飛びや打感においてアマチュアゴルファーが満足するようなゴルフボールは多く開発されている。このため、ボール構造を多層化し、コア、中間層及びカバー（最外層）の各層の表面硬度を適正化した機能的なマルチピースソリッドゴルフボールが種々提案されている。
【０００３】
また、ゴルフボールやコアの球体の反発係数に着目した技術も提案されており、例えば、特開２００９−３９２３０号公報（特許文献１）や特開２００９−３９２３３号公報（特許文献２）のゴルフボールが挙げられる。
【０００４】
上記の先行技術は、ゴルフボールやコア等の球体にアルミニウム製の中空円柱を４０ｍ／ｓの速度で衝突させることで球体の反発係数を算出し、各球体の反発係数の関係について提案したものである。
【０００５】
しかしながら、上記の提案よりも、より詳細に低ヘッドスピードから中ヘッドスピードで実打するゴルファーを考慮したボールの入射速度に応じた反発係数や変形量を適正化することが望まれる。また、飛び感やソフト感のあるより良い打感を得るためにも、より詳細な所定入射速度に応じた各球体の反発係数の適正化を図る必要がある。
【先行技術文献】
【特許文献】
【０００６】
【特許文献１】特開２００９−３９２３０号公報
【特許文献２】特開２００９−３９２３３号公報
【発明の概要】
【発明が解決しようとする課題】
【０００７】
本発明は、上記事情に鑑みなされたもので、ヘッドスピードがそれほど速くない、所謂アベレージゴルファーが打撃した時の飛びが優れるとともに、フルショットする全ての番手において、ソフトで飛び感のある良好な打感を有するアマチュアユーザー向けのゴルフボールを提供することを目的とする。
【課題を解決するための手段】
【０００８】
本発明者らは、上記目的を達成するため鋭意検討を行った結果、コアと中間層とカバーとを具備するゴルフボールにおいて、ゴルフボールの入射速度３５ｍ／ｓ，４５ｍ／ｓ，５５ｍ／ｓの反発係数（ＣＯＲ値）をそれぞれ（ＬＢＳ），（ＭＢＳ），（ＨＢＳ）とすると共に、上記コアに上記中間層を被覆した球体（中間層被覆球体）の入射速度３５ｍ／ｓ，４５ｍ／ｓ，５５ｍ／ｓの反発係数（ＣＯＲ値）をそれぞれ、（ＬＭＳ），（ＭＭＳ），（ＨＭＳ）とするとき、これらのＣＯＲ値と、コアの所定荷重負荷時の圧縮変形量（ＢＣ）（ｍｍ）との関係が、下記式（１）及び式（２）、
５．１０≦｛（ＬＢＳ）＋（ＭＢＳ）｝×（ＢＣ）≦：５．５０    …（１）
５．１０≦｛（ＬＭＳ）＋（ＭＭＳ）｝×（ＢＣ）≦：５．５０    …（２）
〔但し、（ＬＢＳ）≧０．８２０及び（ＬＭＳ）≧０．８２０である。〕
を満たすようにゴルフボールを設計することにより、ヘッドスピードが速くないゴルファーが、ドライバー（Ｗ＃１）やアイアンショット等の全てのクラブで打撃したときに満足する飛び性能が十分に得られるとともに、フルショットする全ての番手において、ソフト感と飛び感とを両立させた打感を得ることができることを見出し、本発明のゴルフボールをなすに至ったものである。
【０００９】
従って、本発明は、下記のゴルフボールを提供する。
１．コアと中間層とカバーとを具備するゴルフボールであって、該ゴルフボールの入射速度３５ｍ／ｓ，４５ｍ／ｓ，５５ｍ／ｓの反発係数（ＣＯＲ値）をそれぞれ（ＬＢＳ），（ＭＢＳ），（ＨＢＳ）とし、上記コアに上記中間層を被覆した球体（中間層被覆球体）の入射速度３５ｍ／ｓ，４５ｍ／ｓ，５５ｍ／ｓの反発係数（ＣＯＲ値）をそれぞれ、（ＬＭＳ），（ＭＭＳ），（ＨＭＳ）とすると共に、上記ゴルフボールに対して、初期荷重９８Ｎ（１０ｋｇｆ）から終荷重１，２７５Ｎ（１３０ｋｇｆ）を負荷したときまでの圧縮変形量（ｍｍ）を（ＢＣ）とするとき、下記式（１）及び式（２）、
５．１０≦｛（ＬＢＳ）＋（ＭＢＳ）｝×（ＢＣ）≦５．５０    …（１）
５．１０≦｛（ＬＭＳ）＋（ＭＭＳ）｝×（ＢＣ）≦５．５０    …（２）
〔但し、（ＬＢＳ）≧０．８２０及び（ＬＭＳ）≧０．８２０である。〕
を満たすことを特徴とするゴルフボール。
２．上記コアの入射速度３５ｍ／ｓの反発係数（ＣＯＲ値）を（ＬＣＳ）とするとき、
（ＬＣＳ）≦０．８１５
である上記１記載のゴルフボール。
３．上記コアの入射速度４５ｍ／ｓの反発係数（ＣＯＲ値）を（ＭＣＳ）とするとき、
（ＭＣＳ）≦０．７５６
である上記１又は２記載のゴルフボール。
４．上記ゴルフボールの反発係数において、下記式（３）、
５．９０≦｛（ＭＢＳ）＋（ＨＢＳ）｝／（ＬＢＳ）×（ＢＣ）≦６．５０  …（３）
を満たす上記１〜３のいずれかに記載のゴルフボール。
５．上記中間層被覆球体の反発係数において、下記式（４）、
５．８５≦｛（ＭＭＳ）＋（ＨＭＳ）｝／（ＬＭＳ）×（ＢＣ）≦６．５０  …（４）
を満たす上記１〜４のいずれかに記載のゴルフボール。
６．上記コアの中心と表面との硬度差が、ショアＣ硬度で２０以上である上記１〜５のいずれかに記載のゴルフボール。
７．下記の表面硬度の関係式、
カバー表面のショアＤ硬度＞中間層表面のショアＤ硬度＞コア中心のショアＤ硬度
を満たす上記１〜６のいずれかに記載のゴルフボール。
８．上記コアと上記中間層との間には、包囲層が含まれるものであり、ゴルフボールの構造が、コア、包囲層、中間層及びカバーを具備する４層以上からなる上記１〜７のいずれかに記載のゴルフボール。
９．下記の表面硬度の関係式、
カバー表面のショアＤ硬度＞中間層表面のショアＤ硬度＞包囲層表面のショアＤ硬度＞コア中心のショアＤ硬度
を満たす上記８記載のゴルフボール。
１０．上記ゴルフボール及び中間層被覆球体の反発係数において、
（ＭＢＳ）≧０．７８０、及び
（ＭＭＳ）≧０．７７５
である上記１〜９のいずれかに記載のゴルフボール。
１１．上記コアの反発係数において、下記式（５）、
５．００≦｛（ＭＣＳ）＋（ＬＣＳ）｝×（ＢＣ）≦５．３５      …（５）
を満たす上記３〜１０のいずれかに記載のゴルフボール。
１２．上記コアの反発係数において、下記式（６）、
５．７０≦｛（ＭＣＳ）＋（ＨＣＳ）｝／（ＬＣＳ）×（ＢＣ）≦６．１０  …（６）
を満たす上記３〜１１のいずれかに記載のゴルフボール。
【発明の効果】
【００１０】
本発明のゴルフボールは、ヘッドスピードがそれほど速くないゴルファーが打撃した時の飛び性能に優れるとともに、ソフトで飛び感のある良好な打感を有するものであり、アマチュアユーザー向けのゴルフボールとして好適である。
【図面の簡単な説明】
【００１１】
【図１】本発明の一実施態様であるゴルフボール（４層構造）の概略断面図である。
【発明を実施するための形態】
【００１２】
以下、本発明につき、更に詳しく説明する。
本発明のゴルフボールは、コアと中間層とカバーとを有するものである。なお、本発明において、カバーとは、ボール構造において最外層に位置する部材であって、通常、射出成形等の成形によって形成される。また、カバーの外表面には、通常、多数個のディンプルが該カバー材の射出成形と同時に形成されるものである。
【００１３】
コアの直径は、好ましくは３４．０ｍｍ以上、より好ましくは３４．５ｍｍ以上、更に好ましくは３５．０ｍｍ以上であり、上限としては、好ましくは３７．０ｍｍ以下、より好ましくは３６．５ｍｍ以下、更に好ましくは３６．０ｍｍ以下である。コアの直径が小さすぎると、ドライバー（Ｗ＃１）打撃時にスピンが多くなり、狙いの飛距離が得られなくなることがある。一方、コアの直径が大きすぎると、繰り返し打撃耐久性が悪くなり、または打感が悪くなることがある。
【００１４】
コアに対して、初期荷重９８Ｎ（１０ｋｇｆ）から終荷重１，２７５Ｎ（１３０ｋｇｆ）を負荷したときまでの圧縮変形量（ｍｍ）は、特に制限はないが、好ましくは３．０ｍｍ以上、より好ましくは３．５ｍｍ以上、更に好ましくは４．０ｍｍ以上であり、上限値として、好ましくは７．０ｍｍ以下、より好ましくは６．０ｍｍ以下、更に好ましくは５．０ｍｍ以下である。上記コアの圧縮変形量が小さすぎる、即ち、コアが硬すぎると、ボールのスピンが増えすぎて飛ばなくなったり、打感が硬くなりすぎることがある。一方、上記コアの圧縮変形量が大きすぎる、即ち、コアが軟らかすぎると、ボールの反発性が低くなりすぎて飛ばなくなったり、打感が軟らかくなりすぎ、あるいは繰り返し打撃時の割れ耐久性が悪くなることがある。
【００１５】
コアは、単層もしくは複数層のゴム材料により形成される。このコア用のゴム材料としては、具体的には、基材ゴムを主体とし、これに、共架橋剤、有機過酸化物、不活性充填剤、有機硫黄化合物等を配合させてゴム組成物を作製することができる。基材ゴムとしては、ポリブタジエンを用いることが好ましい。
【００１６】
ポリブタジエンの種類としては、市販品を用いることができ、例えば、ＢＲ０１、ＢＲ５１、ＢＲ７３０（ＪＳＲ社製）などが挙げられる。また、基材ゴム中のポリブタジエンの割合は、好ましくは６０質量％以上であり、より好ましくは８０質量％以上である。上記基材ゴムには、上記ポリブタジエン以外にも他のゴム成分を本発明の効果を損なわない範囲で配合し得る。上記ポリブタジエン以外のゴム成分としては、上記ポリブタジエン以外のポリブタジエン、その他のジエンゴム、例えばスチレンブタジエンゴム、天然ゴム、イソプレンゴム、エチレンプロピレンジエンゴム等を挙げることができる。
【００１７】
共架橋剤としては、例えば不飽和カルボン酸、不飽和カルボン酸の金属塩等が挙げられる。不飽和カルボン酸として具体的には、例えばアクリル酸、メタクリル酸、マレイン酸、フマル酸等を挙げることができ、特にアクリル酸、メタクリル酸が好適に用いられる。不飽和カルボン酸の金属塩としては特に限定されるものではないが、例えば上記不飽和カルボン酸を所望の金属イオンで中和したものが挙げられる。具体的にはメタクリル酸、アクリル酸等の亜鉛塩やマグネシウム塩等が挙げられ、特にアクリル酸亜鉛が好適に用いられる。
【００１８】
上記不飽和カルボン酸及び／又はその金属塩は、上記基材ゴム１００質量部に対し、通常５質量部以上、好ましくは９質量部以上、更に好ましくは１３質量部以上、上限として通常６０質量部以下、好ましくは５０質量部以下、更に好ましくは４０質量部以下配合する。配合量が多すぎると、硬くなりすぎて耐え難い打感になる場合があり、配合量が少なすぎると、反発性が低下してしまう場合がある。
【００１９】
上記有機過酸化物としては市販品を用いることができ、例えば、パークミルＤ（日本油脂（株）製）、パーヘキサＣ−４０、パーヘキサ３Ｍ（日本油脂（株）製）、Ｌｕｐｅｒｃｏ  ２３１ＸＬ（アトケム社製）等を好適に用いることができる。これらは１種を単独であるいは２種以上を併用してもよい。有機過酸化物の配合量は、上記基材ゴム１００質量部に対し、好ましくは０．１質量部以上、より好ましくは０．３質量部以上、更に好ましくは０．５質量部以上、最も好ましくは０．６質量部以上であり、上限として、好ましくは５質量部以下、より好ましくは４質量部以下、更に好ましくは３質量部以下、最も好ましくは２．５質量部以下配合する。配合量が多すぎたり、少なすぎたりすると好適な打感、耐久性及び反発性を得ることができない場合がある。
【００２０】
そのほか、基材ゴムに配合される配合剤として、不活性充填剤が挙げられ、例えば、酸化亜鉛、硫酸バリウム、炭酸カルシウム等を好適に用いることができる。これらは１種を単独で用いてもよいし、２種以上を併用してもよい。不活性充填剤の配合量は、上記基材ゴム１００質量部に対し、好ましくは１質量部以上、より好ましくは５質量部以上、上限として好ましくは５０質量部以下、より好ましくは４０質量部以下、更に好ましくは３５質量部以下とする。配合量が多すぎたり、少なすぎたりすると適正な質量、及び好適な反発性を得ることができない場合がある。
【００２１】
更に、必要に応じて老化防止剤を配合することができ、例えば、市販品としてはノクラックＮＳ−６、同ＮＳ−３０（大内新興化学工業（株）製）、ヨシノックス４２５（吉富製薬（株）製）等が挙げられる。これらは１種を単独で用いてもよいし、２種以上を併用してもよい。
【００２２】
該老化防止剤の配合量は上記基材ゴム１００質量部に対し、０質量部以上であり、更に好ましくは０．０５質量部以上、特に好ましくは０．１質量部以上、上限として好ましくは３質量部以下、更に好ましくは２質量部以下、特に好ましくは１質量部以下、最も好ましくは０．５質量部以下とする。配合量が多すぎたり、少なすぎたりすると好適な反発性、耐久性を得ることができない場合がある。
【００２３】
また、上記コアには、良好な反発性付与させるために、有機硫黄化合物を配合することができる。有機硫黄化合物としては、ゴルフボールの反発性を向上させ得るものであれば特に制限されないが、例えばチオフェノール類、チオナフトール類、ハロゲン化チオフェノール類又はそれらの金属塩等が挙げられる。より具体的には、ペンタクロロチオフェノール、ペンタフルオロチオフェノール、ペンタブロモチオフェノール、パラクロロチオフェノール、ペンタクロロチオフェノールの亜鉛塩、ペンタフルオロチオフェノールの亜鉛塩、ペンタブロモチオフェノールの亜鉛塩、パラクロロチオフェノールの亜鉛塩、硫黄数が２〜４のジフェニルポリスルフィド、ジベンジルポリスルフィド、ジベンゾイルポリスルフィド、ジベンゾチアゾイルポリスルフィド、ジチオベンゾイルポリスルフィド等が挙げられ、特に、ペンタクロロチオフェノールの亜鉛塩が好適に用いられる。有機硫黄化合物の配合量は、上記基材ゴム１００質量部に対し、０を超える質量部であり、より好ましくは０．１質量部以上、更に好ましくは０．２質量部以上、上限として、好ましくは５質量部以下、より好ましくは３質量部以下、更に好ましくは２質量部以下であることが推奨される。配合量が多すぎると、反発性（特に、Ｗ＃１による打撃）の改良効果がそれ以上期待できなくなり、コアが軟らかくなりすぎ、または打感が悪くなる場合がある。一方、配合量が少なすぎると、反発性の改善効果が期待できなくなる。
【００２４】
更に詳述すれば、上記のコア材料に直接的に水（水を含む材料）を配合することにより、コア配合中の有機過酸化物の分解を促進することができる。また、コア用ゴム組成物中の有機過酸化物は、温度によって分解効率が変化することが知られており、ある温度よりも高温になるほど分解効率が上がる。温度が高すぎると、分解したラジカル量が多くなりすぎてしまい、ラジカル同士で再結合や不活性化してしまうことになる。その結果、架橋に有効に働くラジカルが減ることになる。ここで、コア加硫の際に有機過酸化物が分解することで分解熱が発生するとき、コア表面付近は加硫モールドの温度とほぼ同程度を維持しているが、コア中心付近は外側から分解していった有機過酸化物の分解熱が蓄積されるため、モールド温度よりもかなり高温になる。コアに直接的に水（水を含む材料）を配合した場合、水は有機過酸化物の分解を助長する働きがあるため、上述したようなラジカル反応をコア中心とコア表面において変化させることができる。即ち、コア中心付近では有機過酸化物の分解が更に助長され、ラジカルの不活性化がより促されることで有効ラジカル量が更に減少するため、コア中心とコア表面との架橋密度が大きく異なるコアを得ることができ、且つ、コア中心部の動的粘弾性特性の異なるコアを得ることができる。
【００２５】
上記のコア材料に配合される水については、特に制限はなく、蒸留水であっても水道水であってもよいが、特には、不純物を含まない蒸留水を使用することが好適に採用される。水の配合量は、基材ゴム１００質量部に対して、０．１質量部以上配合することが好ましく、より好ましくは０．３質量部以上であり、上限としては、好ましくは５質量部以下であり、より好ましくは４質量部以下である。
【００２６】
上記コアは、上記各成分を含有するゴム組成物を加硫硬化させることにより製造することができる。例えば、バンバリーミキサーやロール等の混練機を用いて混練し、コア用金型を用いて圧縮成形又は射出成型し、有機過酸化物や共架橋剤が作用するのに十分な温度として、１００〜２００℃、好ましくは１４０〜１８０℃、１０〜４０分の条件にて成形体を適宜加熱することにより、該成形体を硬化させて製造することができる。
【００２７】
また、上記コアは単層のみならず、内層コア及び外層コアの２層に形成することができる。コアを内層コア及び外層コアの２層に形成する場合、内層及び外層コアの材料としては、いずれも上述したゴム材を主材として用いることができる。また、内層コアを被覆する外層コアのゴム材は、内層コアの材料と同種であっても異種であってもよい。具体的には、上記コアのゴム材料の各成分で説明したのと同様である。
【００２８】
次に、上記コアの硬度分布について説明する。
【００２９】
上記コアの中心硬度（Ｃｃ）は、ショアＣ硬度で好ましくは４０以上、より好ましくは４５以上、さらに好ましくは４８以上であり、その上限値は、好ましくは６２以下、より好ましくは６０以下、さらに好ましくは５７以下である。この値が大きすぎると、打感が硬くなり、あるいはフルショットでスピンが増えて狙いの飛距離が得られない場合がある。一方、上記値が小さすぎると、反発性が低くなり飛ばなくなり、あるいは繰り返し打撃した時の割れ耐久性が悪くなることがある。なお、上記のショアＣ硬度は、ＡＳＴＭ  Ｄ２２４０規格に準拠したショアＣ硬度計にて計測した硬度値である。
【００３０】
また、上記コアの中心硬度（Ｃｃ）は、ショアＤ硬度で表すと、好ましくは２４以上、より好ましくは２６以上、さらに好ましくは２８以上となり、上限値は、好ましくは４０以下、より好ましくは３７以下、さらに好ましくは３４以下となる。
【００３１】
上記コアの表面硬度（Ｃｓ）は、ショアＣ硬度で好ましくは７０以上、より好ましくは７２以上、さらに好ましくは７４以上であり、その上限値は、好ましくは８５以下、より好ましくは８２以下、さらに好ましくは８０以下である。これらの硬度を逸脱した場合、上記コアの中心硬度（Ｃｃ）で説明したのと同様の不利な結果を招くおそれがある。
【００３２】
また、上記コアの表面硬度（Ｃｓ）は、ショアＤ硬度で表すと、好ましくは４０以上、より好ましくは４３以上、さらに好ましくは４６以上となり、上限値は、好ましくは５６以下、より好ましくは５４以下、さらに好ましくは５２以下となる。
【００３３】
コアの表面硬度（Ｃｓ）とコアの中心硬度（Ｃｃ）との差は、ショアＣ硬度で好ましくは２０以上、より好ましくは２２以上、さらに好ましくは２４以上であり、上限値として、好ましくは３２以下、より好ましくは３０以下である。この値が小さすぎると、ドライバーショットした時のボールの低スピン効果が足りずに飛距離が出なくなることがある。上記値が大きすぎると、実打した時のボール初速が低くなり飛距離が出なくなり、あるいは繰り返し打撃した際の割れ耐久性が悪くなることがある。
【００３４】
次に、カバーについて説明する。
カバーの材料硬度は、特に制限はないが、ショアＤ硬度で、好ましくは５５以上、より好ましくは５９以上、さらに好ましくは６１以上であり、上限値として、好ましくは７０以下、より好ましくは６８以下、さらに好ましくは６５以下である。また、カバー表面硬度（ボール表面硬度とも言う。）は、ショアＤ硬度で、好ましくは６１以上、より好ましくは６５以上、さらに好ましくは６７以上であり、上限値としては、好ましくは７６以下、より好ましくは７４以下、さらに好ましくは７１以下である。これらのカバーの材料硬度及びボール表面硬度が上記範囲よりも軟らかすぎると、ドライバー（Ｗ＃１）打撃時にスピンが増えるとともにボール初速が低くなり、飛距離が出なくなることがある。上記の材料硬度及び表面硬度が硬すぎると、繰り返し打撃耐久時の割れ耐久性が悪くなることがある。
【００３５】
カバーの厚さは、好ましくは０．５ｍｍ以上であり、より好ましくは０．８ｍｍ以上、さらに好ましくは１．１ｍｍ以上である。一方、カバーの厚さの上限値としては、好ましくは１．５ｍｍ以下、より好ましくは１．４ｍｍ以下、さらに好ましくは１．３ｍｍ以下である。このカバーが薄すぎると、繰り返し打撃による割れ耐久性が悪くなる場合がある。また、カバーが厚すぎると、ドライバー（Ｗ＃１）打撃時のスピン量が多くなり過ぎて飛距離が出なくなり、あるいはショートゲームおよびパターの打感が硬くなりすぎる場合がある。
【００３６】
カバーの材料としては、ゴルフボールのカバー材で使用される各種の熱可塑性樹脂、特にアイオノマー樹脂を採用することが好適であり、アイオノマー樹脂としては市販品を用いることができる。また、カバーの樹脂材料として、市販品のアイオノマー樹脂のうち酸含量１８質量％以上の高酸含量アイオノマー樹脂を通常のアイオノマー樹脂にブレンドして用いることもでき、このブレンドにより高反発性且つ低スピン化によるドライバー（Ｗ＃１）打撃時の飛距離を良好に得ることができる。このような高酸含量アイオノマー樹脂が樹脂材料１００質量％において、好ましくは１０質量％以上、より好ましくは３０質量％以上、さらに好ましくは６０質量％以上であり、上限値として、通常１００質量％以下、好ましくは９０質量％以下、より好ましくは８０質量％以下である。上記の高酸含量アイオノマー樹脂の配合量が少なすぎると、ドライバー（Ｗ＃１）打撃時にスピンが多くなり、飛距離が出なくなることがある。一方、上記の高酸含量アイオノマー樹脂の配合量が多すぎると、繰り返し打撃耐久時の割れ耐久性が悪くなることがある。
【００３７】
本発明では、上記コアと上記カバーとの間には中間層を有する。また、本発明は、コア、中間層及びカバーを具備する３層からなるゴルフボールのほか、コア、包囲層、中間層及びカバーを具備する４層からなるゴルフボールを採用することが好適である。例えば、図１に示すゴルフボールＧが挙げられ、図１のゴルフボールＧは、コア１と、該コア１を被覆する包囲層２と、該包囲層を被覆する中間層３と、該中間層３を被覆するカバー４を有している。このカバー４は、塗膜層を除き、ゴルフボールの層構造での最外層に位置するものである。なお、中間層・包囲層の各層は、単層であっても２層以上に形成することもできる。なお、上記カバー（最外層）４の表面には、通常、空力特性の向上のためにディンプルＤが多数形成される。また、カバー４の表面には、塗膜層５が形成される。
【００３８】
本発明において、コアとカバーとの間に形成される中間層について下記に説明する。
中間層の材料硬度は、特に制限はないが、ショアＤ硬度で、好ましくは４０以上、より好ましくは４５以上、さらに好ましくは５０以上であり、上限値として、好ましくは６２以下、より好ましくは６０以下、さらに好ましくは５８以下である。また、コア等の球体を中間層で被覆した球体（中間層被覆球体）の表面硬度は、ショアＤ硬度で、好ましくは４６以上、より好ましくは５１以上、さらに好ましくは５６以上であり、上限値としては、好ましくは６８以下、より好ましくは６６以下、さらに好ましくは６４以下である。これらの中間層の材料硬度及び表面硬度が上記範囲よりも軟らかすぎると、フルショット時のスピン量が増えすぎて飛距離が出なくなったり、飛び感がなくなることがある。上記の材料硬度及び表面硬度が硬すぎると、繰り返し打撃による割れ耐久性が悪くなり、ソフト感がなくなることがある。
【００３９】
中間層の厚さは、好ましくは０．７ｍｍ以上であり、より好ましくは０．９ｍｍ以上、さらに好ましくは１．１ｍｍ以上である。一方、中間層の厚さの上限値としては、好ましくは１．５ｍｍ以下、より好ましくは１．４ｍｍ以下、さらに好ましくは１．３５ｍｍ以下である。この中間層が薄すぎると、繰り返し打撃による割れ耐久性が悪くなり、または打感が悪くなることがある。また、中間層が厚すぎると、フルショット時のボールのスピン量が増えて飛距離が出なくなることがある。
【００４０】
中間層を形成する材料としては、公知の樹脂を用いることができ、特に制限されるものではないが、好ましい材料の例としては、下記（Ａ）〜（Ｄ）成分、
（ａ−１）オレフィン−不飽和カルボン酸２元ランダム共重合体及び／又はオレフィン−不飽和カルボン酸２元ランダム共重合体の金属イオン中和物と、
（ａ−２）オレフィン−不飽和カルボン酸−不飽和カルボン酸エステル３元ランダム共重合体及び／又はオレフィン−不飽和カルボン酸−不飽和カルボン酸エステル３元ランダム共重合体の金属イオン中和物とを質量比で１００：０〜０：１００になるように配合した（Ａ）ベース樹脂と、
（Ｂ）非アイオノマー熱可塑性エラストマーとを
質量比で１００：０〜５０：５０になるように配合した樹脂成分１００質量部に対して、
（Ｃ）分子量が２２８〜１５００の脂肪酸及び／又はその誘導体  ５〜１２０質量部と、
（Ｄ）上記（Ａ）成分及び（Ｃ）成分中の未中和の酸基を中和できる塩基性無機金属化合物  ０．１〜１７質量部
とを必須成分として配合してなる樹脂組成物を例示することができる。
【００４１】
上記（Ａ）〜（Ｄ）成分については、例えば、特開２０１０−２５３２６８号公報に記
載される中間層の樹脂材料（Ａ）〜（Ｄ）成分を好適に採用することができる。
【００４２】
なお、上記中間層材料には、非アイオノマー熱可塑性エラストマーを配合することができる。非アイオノマー熱可塑性エラストマーの配合量は、上記ベース樹脂の合計量１００質量部に対して、０〜５０質量部配合することが好適である。
【００４３】
上記の非アイオノマー熱可塑性エラストマーとしては、例えば、ポリオレフィン系エラストマー（ポリオレフィン、メタロセンポリオレフィン含む）、ポリスチレン系エラストマー、ジエン系ポリマー、ポリアクリレート系ポリマー、ポリアミド系エラストマー、ポリウレタン系エラストマー、ポリエステル系エラストマー、ポリアセタールなどを挙げることができる。
【００４４】
中間層材料には、任意の添加剤を用途に応じて適宜配合することができる。例えば、顔料，分散剤，老化防止剤，紫外線吸収剤，光安定剤などの各種添加剤を加えることができる。これら添加剤を配合する場合、その配合量としては、上記ベース樹脂の総和１００質量部に対して、好ましくは０．１質量部以上、より好ましくは０．５質量部以上、上限として、好ましくは１０質量部以下、より好ましくは４質量部以下である。
【００４５】
また、上記コアと上記中間層との間には、包囲層を形成することができる。この場合、包囲層について下記に説明する。
【００４６】
包囲層の材料硬度は、特に制限はないが、ショアＤ硬度で、好ましくは２０以上、より好ましくは２３以上、さらに好ましくは２７以上であり、上限値として、好ましくは４５以下、より好ましくは４２以下、さらに好ましくは４０以下である。また、コアを包囲層で被覆した球体（包囲層被覆球体）の表面硬度は、ショアＤ硬度で、好ましくは２８以上、より好ましくは３１以上、さらに好ましくは３５以上であり、上限値としては、好ましくは５３以下、より好ましくは５０以下、さらに好ましくは４８以下である。これらの包囲層の材料硬度及び表面硬度が上記範囲よりも軟らかすぎると、フルショット時のボールのスピン量が増えすぎて飛距離が出なくなり、または繰り返し打撃による割れ耐久性が悪くなることがある。上記の材料硬度及び表面硬度が硬すぎると、繰り返し打撃による割れ耐久性が悪くなり、あるいはフルショット時のスピン量が多くなり特に低ヘッドスピードで飛距離が出なくなり、打感が悪くなることがある。
【００４７】
包囲層の厚さは、好ましくは０．７ｍｍ以上であり、より好ましくは０．９ｍｍ以上、さらに好ましくは１．１ｍｍ以上である。一方、包囲層の厚さの上限値としては、好ましくは１．５ｍｍ以下、より好ましくは１．４ｍｍ以下、さらに好ましくは１．３ｍｍ以下である。この包囲層が薄すぎると、繰り返し打撃による割れ耐久性が悪くなり、または打感が悪くなることがある。また、包囲層が厚すぎると、フルショット時のボールのスピン量が増えて飛距離が出なくなることがある。
【００４８】
包囲層の材料については、特に制限はないが、各種の熱可塑性樹脂材料を好適に採用することができ、具体的には、アイオノマー樹脂や、ウレタン系、アミド系、エステル系、オレフィン系、スチレン系等の熱可塑性エラストマー及びその混合物を用いることがき、特に、所望の硬度範囲で反発が良好に得られる点から、熱可塑性ポリエーテルエステルエラストマーが好適である。
【００４９】
上述したコア，必要により包囲層，中間層及びカバー（最外層）の各層を積層して形成されたマルチピースソリッドゴルフボールの製造方法については、公知の射出成形法等の常法により行なうことができる。例えば、コアの周囲に、包囲層材料及び中間層材料を順次、射出して中間層被覆球体を得、次いで、カバーの材料を射出成形することによりマルチピースのゴルフボールを得ることができる。また、各被覆層として、予め半殻球状に成形した２枚のハーフカップで該被覆球体を包み加熱加圧成形することによりゴルフボールを作製することもできる。
【００５０】
本発明のゴルフボールの初期荷重１０ｋｇをかけた状態から終荷重１３０ｋｇをかけたときまでの圧縮変形量（ＢＣ）は、好ましくは２．８０ｍｍ以上であり、より好ましくは２．９０ｍｍ以上、さらに好ましくは２．９５ｍｍ以上であり、上限値としては、好ましくは３．６５ｍｍ以下、より好ましくは３．５５ｍｍ以下、さらに好ましくは３．４５ｍｍ以下である。この値が小さいと、ボールのスピン量が増加してしまい飛ばなくなったり、打感が硬くなりすぎることがある。一方、上記値が大きいと、ボール反発性が低くなりすぎて飛ばなくなったり、打感が軟らかくなりすぎたり、繰り返し打撃した時の割れ耐久性が悪くなることがある。
【００５１】
本発明では、ボールの入射速度３５ｍ／ｓ，４５ｍ／ｓ，５５ｍ／ｓの反発係数（ＣＯＲ値）をそれぞれ（ＬＢＳ），（ＭＢＳ），（ＨＢＳ）とし、上記コアに上記中間層を被覆した球体（中間層被覆球体）の入射速度３５ｍ／ｓ，４５ｍ／ｓ，５５ｍ／ｓの反発係数（ＣＯＲ値）をそれぞれ、（ＬＭＳ），（ＭＭＳ），（ＨＭＳ）とするとき、これらのＣＯＲ値とボールの所定荷重負荷時の変形量（ＢＣ）、即ち、ボールに対して、初期荷重９８Ｎ（１０ｋｇｆ）から終荷重１，２７５Ｎ（１３０ｋｇｆ）を負荷したときまでの圧縮変形量（ＢＣ）との関係については、下記式（１）及び式（２）を満たすことを特徴とする。
５．１０≦｛（ＬＢＳ）＋（ＭＢＳ）｝×（ＢＣ）≦５．５０    …（１）
５．１０≦｛（ＬＭＳ）＋（ＭＭＳ）｝×（ＢＣ）≦５．５０    …（２）
〔但し、（ＬＢＳ）≧０．８２０及び（ＬＭＳ）≧０．８２０である。〕
【００５２】
即ち、本発明では、ボール（製品）での入射速度３５ｍ／ｓの速度比ＣＯＲ（ＬＢＳ）や中間層被覆球体での入射速度３５ｍ／ｓの速度比ＣＯＲ（ＬＭＳ）の値を最適化することでヘッドスピード（ＨＳ）が３０〜４５ｍ／ｓ程度のゴルファーが打撃した時の飛距離性能を向上させ、また、製品硬度（ＢＣ）との関係を上記式を満たすようにゴルフボールを設計することにより、所望の飛び性能とともに、飛び感を有する良好な打感を両立させている。
【００５３】
上記式（１）においては、その値が５．１０以上、好ましくは５．１５以上であり、上限値は、５．５０以下である。
【００５４】
上記式（２）においては、その値が５．１０以上であり、上限値は、５．５０以下である。
【００５５】
上記（ＬＢＳ）値、即ち、ボールの入射速度３５ｍ／ｓの反発係数（ＣＯＲ値）は、０．８２０以上であり、好ましくは０．８２５以上である。
【００５６】
上記（ＬＭＳ）の値、即ち、中間層被覆球体の入射速度３５ｍ／ｓの反発係数（ＣＯＲ値）は、０．８２０以上であり、好ましくは０．８２３以上である。
【００５７】
上記（ＭＢＳ）値、即ち、ボールの入射速度４５ｍ／ｓの反発係数（ＣＯＲ値）は、好ましくは０．７７７以上であり、より好ましくは０．７８０以上である。
【００５８】
上記（ＭＭＳ）の値、即ち、中間層被覆球体の入射速度４５ｍ／ｓの反発係数（ＣＯＲ値）は、好ましくは０．７７２以上であり、より好ましくは０．７７５以上である。
【００５９】
また、上記ゴルフボールの反発係数において、下記式（３）、
５．９０≦｛（ＭＢＳ）＋（ＨＢＳ）｝／（ＬＢＳ）×（ＢＣ）≦６．５０  …（３）
を満たすことが望ましい。この数式の上限値としては、好ましくは６．３０以下である。
【００６０】
さらに、上記中間層被覆球体の反発係数において、下記式（４）、
５．８５≦｛（ＭＭＳ）＋（ＨＭＳ）｝／（ＬＭＳ）×（ＢＣ）≦６．５０  …（４）
を満たすことが望ましい。この数式の上限値としては、好ましくは６．３０以下である。
【００６１】
上記（ＨＢＳ）値、即ち、ボールの入射速度５５ｍ／ｓの反発係数（ＣＯＲ値）は、好ましくは０．７３０以上であり、より好ましくは０．７３５以上である。
【００６２】
上記（ＨＭＳ）の値、即ち、中間層被覆球体の入射速度５５ｍ／ｓの反発係数（ＣＯＲ値）は、好ましくは０．７２０以上であり、より好ましくは０．７２５以上である。
【００６３】
また、上記コアの反発係数において、下記式（５）、
５．００≦｛（ＭＣＳ）＋（ＬＣＳ）｝×（ＢＣ）≦５．３５      …（５）
を満たすことが望ましい。この数式の上限値としては、好ましくは５．３０以下である。
【００６４】
さらに、上記コアの反発係数において、下記式（６）、
５．７０≦｛（ＭＣＳ）＋（ＨＣＳ）｝／（ＬＣＳ）×（ＢＣ）≦６．１０  …（６）
を満たすことが望ましい。
【００６５】
上記（ＬＣＳ）値、即ち、コアの入射速度３５ｍ／ｓの反発係数（ＣＯＲ値）は、好ましくは０．８２０以下であり、より好ましくは０．８１５以下である。
【００６６】
上記（ＭＣＳ）の値、即ち、コアの入射速度４５ｍ／ｓの反発係数（ＣＯＲ値）は、好ましくは０．７６０以下であり、より好ましくは０．７５７以下である。
【００６７】
上記（ＨＣＳ）の値、即ち、コアの入射速度５５ｍ／ｓの反発係数（ＣＯＲ値）は、好ましくは０．７１０以下であり、より好ましくは０．７００以下である。
【００６８】
上記のコア、中間層被覆球体及びボールの各球体の反発係数（ＣＯＲ値）の測定については、例えば、米国Ａｕｔｏｍａｔｅｄ  Ｄｅｓｉｇｎ  ＣＯＲｐｏｒａｔｉｏｎ製のＡＤＣ  Ｂａｌｌ  ＣＯＲ  Ｄｕｒａｂｉｌｉｔｙ  Ｔｅｓｔｅｒにより、コア、中間層被覆球体及びゴルフボールの各対象球体物のＣＯＲ値を測定することができる。即ち、各球体を空気圧により、上記のとおり、３５ｍ／ｓ、４５ｍ／ｓ及び５５ｍ／ｓの各条件の初速で発射させ、所定距離離れた板金にゴルフボールを衝突させ、その戻り速度を初速で除算した値を各所定速度のＣＯＲ値とすることができる。
【００６９】
〔各層の表面硬度関係〕
各層の硬度関係については、以下の数式（Ｉ）を満たすことが好適である。
カバー表面のショアＤ硬度＞中間層表面のショアＤ硬度＞コア中心のショアＤ硬度
…（Ｉ）
ゴルフボールに包囲層を含む場合は、以下の数式（ＩＩ）を満たすことが好適である。
カバー表面のショアＤ硬度＞中間層表面のショアＤ硬度＞包囲層表面のショアＤ硬度＞コア中心のショアＤ硬度      …（ＩＩ）
【００７０】
上記カバー表面の硬度は、ボールの表面硬度を意味する。また、上記中間層表面の硬度は、中間層被覆球体の表面硬度を意味し、上記包囲層表面の硬度は、包囲層被覆球体の表面硬度を意味する。
上記の硬度関係を満たさないと、良好な飛びと、ソフトな打感と飛び感を併せ持つ打感が得られない場合がある。
【００７１】
上記式の通り、カバー表面硬度は中間表面硬度よりも大きい。カバー表面硬度−中間層表面硬度の値は、ショアＤ硬度で、好ましくは１〜１４であり、より好ましくは３〜１０、さらに好ましくは５〜８である。この値が小さいと、フルショットでのボールのスピン量が増加してしまい飛距離が出なくなることがある。一方、この値が大きいと、打感が悪くなったり、繰り返し打撃による割れ耐久性が悪くなることがある。
【００７２】
上記式の通り、中間層表面硬度は包囲層表面硬度よりも大きい。中間層表面硬度−包囲層表面硬度の値は、ショアＤ硬度で、好ましくは１０〜２８であり、より好ましくは１３〜２６、さらに好ましくは１５〜２４である。この値が小さいと、フルショットでのボールのスピン量が増加してしまい飛距離が出なくなることがある。一方、この値が大きいと、打感が悪くなったり、繰り返し打撃による割れ耐久性が悪くなることがある。
【００７３】
上記式の通り、包囲層表面硬度はコア中心硬度よりも大きい。包囲層表面硬度−コア中心硬度の値は、ショアＤ硬度で、好ましくは３〜２３であり、より好ましくは５〜２０、さらに好ましくは１０〜１８である。また、包囲層表面硬度−コア表面硬度の値は、ショアＤ硬度で、好ましくは−２０〜８であり、より好ましくは−１５〜３、さらに好ましくは−１０〜０である。これらの値が小さいと、フルショットでのボールのスピン量が増加してしまい飛距離が出なくなることがある。一方、これらの値が大きいと、打感が悪くなったり、繰り返し打撃による割れ耐久性が悪くなることがある。
【００７４】
また、コア表面硬度−ボール表面硬度の値は、ショアＤ硬度で、好ましくは−３０〜−１０であり、より好ましくは−２５〜−１２、さらに好ましくは−２１〜−１５である。この値が小さいと、飛び感が失われたり、繰り返し打撃による割れ耐久性が悪くなることがある。一方、この値が大きいと、ボールのスピン量が増加して飛距離が出なくなる打撃条件が出てくることがある。
【００７５】
最外層であるカバーの外表面には多数のディンプルを形成することができる。カバー表面に配置されるディンプルについては、特に制限はないが、好ましくは２５０個以上、より好ましくは３００個以上、さらに好ましくは３２０個以上であり、上限として、好ましくは３８０個以下、より好ましくは３５０個以下、さらに好ましくは３４０個以下具備することができる。ディンプルの個数が上記範囲より多くなると、ボールの弾道が低くなり、飛距離が低下することがある。逆に、ディンプル個数が少なくなると、ボールの弾道が高くなり、飛距離が伸びなくなる場合がある。
【００７６】
ディンプルの形状については、円形、各種多角形、デュードロップ形、その他楕円形など１種類又は２種類以上を組み合わせて適宜使用することができる。例えば、円形ディンプルを使用する場合には、直径は２．５ｍｍ以上６．５ｍｍ以下程度、深さは０．０８ｍｍ以上０．３０ｍｍ以下とすることができる。
【００７７】
ディンプルがゴルフボールの球面に占めるディンプル占有率、具体的には、ディンプルの縁に囲まれた平面の面縁で定義されるディンプル面積の合計が、ディンプルが存在しないと仮定したボール球面積に占める比率（ＳＲ値）については、空気力学特性を十分に発揮し得る点から７０％以上９０％以下であることが望ましい。また、各々のディンプルの縁に囲まれた平面下のディンプルの空間体積を、前記平面を底面とし、かつこの底面からのディンプルの最大深さを高さとする円柱体積で除した値Ｖ0は、ボールの弾道の適正化を図る点から０．３５以上０．８０以下とすることが好適である。更に、ディンプルの縁に囲まれた平面から下方に形成されるディンプル容積の合計がディンプルが存在しないと仮定したボール球容積に占めるＶＲ値は、０．６％以上１．２％以下とすることが好ましい。上述した各数値の範囲を逸脱すると、良好な飛距離が得られない弾道となり、十分満足した飛距離を出せない場合がある。
【００７８】
カバー表面には、外観を確保する観点からも、クリア塗装を塗布することができる。クリア塗装で用いられる塗料組成物は、主剤として２種類のポリエステルポリオールを使用すると共に、硬化剤として、ポリイソシアネートを使用することが好適である。この場合、塗装条件により、各種の有機溶剤を混合することができる。
【００７９】
上記クリア塗装による塗膜層（コーティング層）の硬度は、ショアＣ硬度で、好ましくは４０〜８０であり、より好ましくは４７〜７２、さらに好ましくは５５〜６５である。このコーティング層が軟らかすぎると、ゴルフ使用の際、ボール表面に泥が付きやすくなることがある。また、コーディング層が硬すぎると、ボールを打撃した際、コーティング層が剥がれやすくなることがある。
【００８０】
上記塗膜層（コーティング層）の厚さは、通常、９〜２２μｍであり、好ましくは１１〜２０μｍ、より好ましくは１３〜１８μｍである。この塗膜層が上記範囲より薄くなると、カバーの保護効果が足りなくなることがある。一方、塗膜層が上記範囲より厚くなると、ディンプル形状がシャープでなくなり、その結果、飛距離が出なくなることがある。
【００８１】
なお、本発明のマルチピースソリッドゴルフボールは、競技用としてゴルフ規則に従うものとすることができ、ボール外径は４２．６７２ｍｍ内径のリングを通過しない大きさで４２．８０ｍｍ以下、質量は好ましくは４５．０〜４５．９３ｇに形成することができる。
【実施例】
【００８２】
以下、実施例及び比較例を示し、本発明を具体的に説明するが、本発明は下記の実施例に制限されるものではない。
【００８３】
〔実施例１，２、比較例１〜４〕
コアの形成
表１に示した各実施例及び比較例のゴム組成物を調製した後、１５５℃、１５分の加硫条件により加硫成形することによりソリッドコアを作製した。
【００８４】
【表１】
2020103602.tif 000002
【００８５】
なお、表１に記載した各成分の詳細は以下の通りである。
・ポリブタジエンＡ：ＪＳＲ社製、商品名「ＢＲ０１」
・ポリブタジエンＢ：ＪＳＲ社製、商品名「ＢＲ５１」
・アクリル酸亜鉛：「ＺＮ−ＤＡ８５Ｓ」（日本触媒社製）
・有機過酸化物（１）：ジクミルパーオキサイド、商品名「パークミルＤ」（日油社製）
・有機過酸化物（２）：１，１−ジ（ｔ−ブチルパーオキシ）シクロヘキサンとシリカとの混合物、商品名「パーヘキサＣ−４０」（日油社製）
・水：純水（正起薬品工業社製）
・老化防止剤：２，２−メチレンビス（４−メチル−６−ブチルフェノール）、商品名ノクラックＮＳ−６（大内新興化学工業社製）
・硫酸バリウム：ヒ性硫酸バリウム  バリコ＃１００（白水化学工業社製）
・酸化亜鉛：商品名「三種酸化亜鉛」（堺化学工業社製）
・ペンタクロロチオフェノール亜鉛塩：和光純薬工業社製
【００８６】
包囲層、中間層及びカバーの形成
次に、実施例１，２及び比較例１については、コアの周囲に、表２に示した配合の包囲層材料を用いて射出成形法により包囲層を形成し、その後に、同表に示した配合の中間層材料を用いて射出成形法により中間層を形成し、包囲層及び中間層を被覆した球体を得た。比較例２，３については、コアの周囲に、表２に示した配合の中間層材料を用いて射出成形法により中間層を形成し、中間層を被覆した球体を得た。
次に、実施例１，２及び比較例１〜３については、上記で得た中間層被覆球体の周囲に、表２に示した配合のカバー材料を用いて射出成形法によりカバー（最外層）を形成した。この際、カバー表面には、全ての実施例及び比較例に共通する所定の多数のディンプルを形成した。
【００８７】
なお、比較例４は、他社製品として、「ＸＸＩＯ  ＳＵＰＥＲ  ＳＯＦＴ  Ｘ  ２０１８年モデル」（住友ゴム工業社製）のコア、中間層及びカバーを具備するスリーピースソリッドソリッドゴルフボールである。
【００８８】
【表２】
2020103602.tif 000003
【００８９】
表中に記載した主な材料の商品名は以下の通りである。
「ハイトレル」：東レデュポン社製ポリエステルエラストマー
「ＨＰＦ１０００」：Ｄｕｐｏｎｔ  ＨＰＦ（商標）１０００
「ＨＰＦ２０００」：Ｄｕｐｏｎｔ  ＨＰＦ（商標）２０００
「ハイミラン、ＡＭ７３１８、ＡＭ７３２７、ＡＭ７３２９」：三井・デュポンポリケミカル社製のアイオノマー
「サーリン９３２０」：Ｄｕｐｏｎｔ社製のアイオノマー
「ＡＮ４２２１Ｃ」：三井・デュポンポリケミカル社製の「ニュクレル」
「Ｔ−８２９０、Ｔ−８２８３」：ディーアイシーゴベストロポリマー社製の商標パンデックス、熱可塑性ポリウレタン
「ポリエチレンワックス」：三洋化成社製の「サンワックス１６１Ｐ」
「イソシアネート化合物」：４，４’−ジフェニルメタンジイソシアネート
「ステアリン酸マグネシウム」：日油社製の「マグネシウムステアレートＧ」
「酸化マグネシウム」：協和化学工業社製の「キョーワマグＭＦ−１５０」
「酸化チタン」：堺化学工業社製
【００９０】
得られた各ゴルフボールにつき、コアの中心・表面硬度、各層（包囲層、中間層及びカバー）の材料硬度、各被覆球体の表面硬度、更にはコア及びボールの圧縮変形量の諸物性を下記の方法で評価し、表３に示す。
【００９１】
コア、包囲層被覆球体及び中間層被覆球体の各球体の外径
２３．９±１℃の温度で、任意の表面５箇所を測定し、その平均値を１個の各球体の測定値とし、測定個数１０個での平均値を求めた。
【００９２】
ボールの直径
２３．９±１℃の温度で、任意のディンプルのない部分を１５箇所測定し、その平均値を１個のボールの測定値とし、測定個数１０個のボールの平均値を求めた。
【００９３】
コア及びボール（ＢＣ）の各球体の圧縮変形量
各球体を硬板の上に置き、初期荷重１０ｋｇをかけた状態から終荷重１３０ｋｇをかけたときまでの各球体の圧縮変形量をそれぞれ計測した。なお、上記の圧縮変形量はいずれも２３．９℃に温度調整した後の測定値である。また、測定器はミュー精器株式会社製の高荷重コンプレッションテスターを使用し、加圧ヘッドのダウン速度は、４．７ｍｍ／秒で計測した。
【００９４】
包囲層、中間層及びカバーの材料硬度（ショアＤ硬度）
各層の樹脂材料を厚さ２ｍｍのシート状に成形し、２週間以上放置した。その後、ショアＤ硬度はＡＳＴＭ  Ｄ２２４０規格に準拠して計測した。
【００９５】
包囲層被覆球体、中間層被覆球体及びボールの各球体の表面硬度（ショアＤ硬度）
各球体の表面に対して針を垂直になるように押し当てて計測した。なお、ボール（カバー）の表面硬度は、ボール表面においてディンプルが形成されていない陸部における測定値である。ショアＤ硬度はＡＳＴＭ  Ｄ２２４０規格に準拠したタイプＤデュロメータによって計測した。
【００９６】
【表３】
2020103602.tif 000004
【００９７】
コア、中間層被覆球体及びボールの各球体の反発係数（ＣＯＲ値）
米国Ａｕｔｏｍａｔｅｄ  Ｄｅｓｉｇｎ  ＣＯＲｐｏｒａｔｉｏｎ製のＡＤＣ  Ｂａｌｌ  ＣＯＲ  Ｄｕｒａｂｉｌｉｔｙ  Ｔｅｓｔｅｒにより、ゴルフボールのＣＯＲ値を測定した。ゴルフボールを空気圧により、３５〜５５ｍ／ｓの初速で発射する。約０．８メートルの距離に速度計測センサーが配置されており、約１．２メートル離れて配置された板金にゴルフボールがぶつかると、ゴルフボールは速度計測センサーを通過するようにはね返る。ＣＯＲ値は、戻り速度を初速で除算した値である。中間層被覆球体、コアも上記ゴルフボールと同様に計測される。これらの各球体の所定初速における各ＣＯＲ値を下記表４に示す。
【００９８】
【表４】
2020103602.tif 000005
【００９９】
各ゴルフボールの飛び性能及び打感を下記の方法で評価した。その結果を表６に示す。
【０１００】
飛び性能
ゴルフ打撃ロボットに各種の下記のドライバー（Ｗ＃１）をつけて、下記の表５に示した条件で打撃した時の飛距離を測定し、下記表の基準で判定した。
【０１０１】
【表５】
2020103602.tif 000006
【０１０２】
なお、上記表中のクラブ名の「ＰＨＹＺ」は、ブリヂストンスポーツ社製の「ＰＨＹＺドライバー」（ロフト角１０．５°）を使用した。
【０１０３】
打感
ドライバー（Ｗ＃１）によるヘッドスピードが３０〜４５ｍ／ｓのアマチュアユーザーによる実打における官能評価を行い、「ソフト感」及び「飛び感」の両方について下記の基準で判定した。
（１）“ソフト感”の判定基準
ソフト感があると評価した人２０人中１２人以上    …  ○
ソフト感があると評価した人２０人中７〜１１人    …  △
ソフト感があると評価した人２０人中６人以下      …  ×
（２）“飛び感”の判定基準
飛び感があると評価した人２０人中１２人以上    …  ○
飛び感があると評価した人２０人中７〜１１人    …  △
飛び感があると評価した人２０人中６人以下      …  ×
【０１０４】
【表６】
2020103602.tif 000007
【０１０５】
表６の結果に示されるように、比較例１〜４のゴルフボールは、本発明品（実施例）に比べて以下の点で劣る。
比較例１は、表４の式（２）の値が５．１０を下回り、その結果、飛び感が劣ると共に、ＨＳ＝４５ｍ／ｓでのドライバー（Ｗ＃１）で打撃した飛距離が劣る。
比較例２は、表４の式（１）の値及び式（２）の値が、いずれも５．５０を上回り、また、（ＬＢＳ）値及び（ＬＭＳ）値が０．８２０を下回り、その結果、飛び感が劣ると共に、ＨＳ＝４５ｍ／ｓでのドライバー（Ｗ＃１）で打撃した飛距離が劣る。
比較例３は、表４の式（１）の値および式（２）の値が、いずれも５．１０を下回り、その結果、ソフト感が劣ると共に、ＨＳ＝３５ｍ／ｓでのドライバー（Ｗ＃１）で打撃した飛距離が劣る。
比較例４は、表４の式（１）の値が５．５０を上回り、その結果、飛び感が劣ると共に、ＨＳ＝４５ｍ／ｓでのドライバー（Ｗ＃１）で打撃した飛距離が劣る。
【図１】
2020103602.tif 000008